(57)【特許請求の範囲】
【請求項１】
下面をデッキプレートによる凹凸面に形成したコンクリート製天井部を有する建物内を、耐火性を有する間仕切り板によって区画してなる耐火間仕切り壁において、上記デッキプレートの下面とこの下面に対向している間仕切り板の上端面との少なくとも一方に、火災発生時に熱膨脹して、上記デッキプレートの下面と間仕切り板の上端面との間の空間部によって形成された開口部を閉塞する熱膨脹性耐火シート材を取り付けてなることを特徴とする耐火間仕切り壁の構造。
【請求項２】
耐火性を有する間仕切り板を、その横幅方向をコンクリート製の天井下面に一体に設けているデッキプレートの凹部と凸部との連続形成方向に向け、且つ、その上端面をデッキプレートにおける下方に突出した上記凸部の突出下面に密接させた状態に配設してあり、この間仕切り板によって区画された室内空間同士を、デッキプレートの凹部と該間仕切り板の上端面とで囲まれた空間部によって形成される開口部を通じて連通させていると共にこの開口部を形成している上記デッキプレートの凹部の内面とデッキプレートの上端面との少なくとも一方に熱膨脹性耐火シート材を取り付けていることを特徴とする請求項１に記載の耐火間仕切り壁の構造。
【請求項３】
耐火性を有する間仕切り板を、その横幅方向をコンクリート製天井板の下面に一体に設けているデッキプレートの凹部と凸部との連続形成方向に向け、且つ、その上端面をデッキプレートにおける下方に突出した上記凸部の突出下面に密接させてなる耐火間仕切り壁において、デッキプレートの凹部と該間仕切り板の上端面とで囲まれた空間部によって形成された開口部を熱膨脹性耐火シートによって密閉していることを特徴とする耐火間仕切り壁の構造。
【請求項４】
下面をデッキプレートにより凹凸面に形成したコンクリート製の天井を有する建物内におけるこの天井下面と床面との間に耐火性を有する間仕切り板を配設して耐火間仕切り壁を形成したのち、天井下面と間仕切り板の上端面との少なくとも一方に、火災発生時に熱膨脹して上記天井下面と間仕切り板の上端面との間の空間部によって形成された開口部を閉塞する熱膨張性耐火シート材を取り付けることを特徴とする耐火間仕切り壁の施工方法。
【請求項５】
耐火性を有する間仕切り板を、その横幅方向をコンクリート製天井板の下面に一体に設けているデッキプレートの凹部と凸部との連続形成方向に向けた状態にしてその上端面をデッキプレートにおける下方に突出した上記凸部の突出下面に隙間なく密接させることにより、デッキプレートの凹部と該間仕切り板の上端面とで囲まれた空間部によってこの間仕切り板によって区画された室内空間同士を連通させる開口部を形成し、この開口部を形成した上記デッキプレートの凹部の内面とデッキプレートの上端面とのいずれか一方に熱膨脹性耐火シート材を取り付けることを特徴とする請求項６に記載の耐火間仕切り壁の施工方法。
【発明の詳細な説明】
【技術分野】
【０００１】
本発明は、建物内の空間を仕切る耐火間仕切り壁の構造とこの耐火間仕切り壁の施工方法に関する。
【背景技術】
【０００２】
従来から、建物内を複数の空間に仕切るには、建物内の所望部分における天井面と床面との対向面間に間仕切り板を配設することにより行われ、また、耐火構造とするには耐火性を有する間仕切り板を使用しているが、建物の天井下面が凹凸形状のデッキプレートによって形成されている場合には、間仕切り板をデッキプレートの凹凸面方向に向けた状態にしてその上端面を天井下面に当接させると、間仕切り板の上端面がデッキプレートの凸部の下面に密接するが、凹部に対してはこの凹部の下向き開口端を該間仕切りの上端面で閉止するだけで、閉止された凹部内の空間部によって間仕切り板の厚み方向に貫通した開口部が形成される。
【０００３】
このように、間仕切り板の上端側にデッキプレートの凹部による開口部を形成しておくと、間仕切り板によって仕切られた室内間の換気をこの開口部を通じて行うことができるが、火災が発生した時に、この開口部を通じて火炎や煙が一方の室内から他方に室内に侵入して短時間で類焼するといった問題点がある。
【０００４】
このため、例えば、特許文献１に記載されているように、間仕切り板の上端面と天井下面のデッキプレートにおける凹部とによって囲まれた上記開口部に、鋼製のカバー板と、このカバー板に一体的に取り付けられ、且つ、上記開口部の断面形状に略等しい断面形状を有するグラスウール、ロックウール等を主材とした柔軟性に富んだ耐火ブロックとからなるブロック部材における該耐火ブロックを密嵌させることによって開口部をこの耐火ブロックによって閉塞すると共に、鋼製カバーの外周面と開口部の内周面との間の隙間に耐火性を有する接着剤を充填することによって耐火ブロックを開口部に密封状態で固定してなる耐火間仕切り壁が開発されている。
【０００５】
さらに、特許文献２には、上記天井下面を形成しているデッキプレートの下面に、角棒形状の壁体用上部ランナーを固設し、この壁体用上部ランナーと上記デッキプレートの凹部とによって形成された上記開口部内に、セラミック繊維やロックウール或いはアスベスト等の無機質繊維を集束または積層して弾性を持たせた芯材を外被材によって被覆してなり、且つ上記開口部よりも大きな形状に形成してなる弾性を持たせた耐火部材を圧縮状態で挿入配置し、しかるのち、この壁体用上部ランナーの下面と床面との間に耐火性を有する間仕切り板を施工する間仕切り方法が記載されている。
【先行技術文献】
【特許文献】
【０００６】
【特許文献１】特許第３３０６００８号公報
【特許文献２】特開２００２−３３２７０７号公報
【発明の概要】
【発明が解決しようとする課題】
【０００７】
しかしながら、上記特許文献１、２に記載されたいずれの耐火間仕切り壁においても、天井下面のデッキプレートの凹部と間仕切り板の上端面又は壁体用上部ランナーとの間に形成される開口部を耐火ブロックや耐火部材（以下、耐火部材とする）によって閉塞するものであるから、開口部を閉塞する耐火ブロック等の形状、大きさを開口部の形状、大きさに適合するように形成するには費用が高くつくばかりでなく、開口部に施工するには手間を要して作業が煩雑化する虞れがあり、また、開口部に耐火部材を挿入してその弾性力により開口部の内面に密着させても、開口部の隅角部にまで充填させることが困難であって、接着剤等によりその隙間を完全に閉塞しておく作業も必要となるといった問題点があった。
【０００８】
本発明はこのような問題点に鑑みてなされたもので、その目的とするところは、簡単な構造によって、火災発生時に建物の天井下面を形成しているデッキプレートと、建物内を仕切る耐火性を有する間仕切り板の上端面との間の空間部によって形成された開口部を通じて火炎や煙等が隣接する室内空間に侵入して類焼するのを防止することができる耐火間仕切り壁の構造と、この耐火間仕切り壁を容易に施工することができる耐火間仕切り壁の施工方法を提供するにある。
【課題を解決するための手段】
【０００９】
上記目的を達成するために、本発明の耐火間仕切り壁の構造は、請求項１に記載したように、下面をデッキプレートによる凹凸面に形成したコンクリート製の天井を有する建物内を、耐火性を有する間仕切り板によって区画してなる耐火間仕切り壁において、上記デッキプレートの下面とこの下面に対向している間仕切り板の上端面との少なくとも一方に、火災発生時に熱膨脹して、上記デッキプレートの下面と間仕切り板の上端面との間の空間部によって形成された開口部を閉塞する熱膨脹性耐火シート材を取り付けてなる構造を有している。
【００１０】
このように構成した耐火間仕切り壁の構造において、請求項２に係る発明は、耐火性を有する間仕切り板を、その横幅方向をコンクリート製の天井下面に一体に設けているデッキプレートの凹部と凸部との連続形成方向に向け、且つ、その上端面をデッキプレートにおける下方に突出した上記凸部の突出下面に密接させた状態に配設してあり、この間仕切り板によって区画された室内空間同士を、デッキプレートの凹部と該間仕切り板の上端面とで囲まれた空間部によって形成される開口部を通じて連通させていると共にこの開口部を形成している上記デッキプレートの凹部の内面とデッキプレートの上端面との少なくとも一方に熱膨脹性耐火シート材を取り付けていることを特徴とする。
【００１１】
また、請求項３に係る発明は、耐火性を有する間仕切り板を、その横幅方向をコンクリート製天井板の下面に一体に設けているデッキプレートの凹部と凸部との連続形成方向に向け、且つ、その上端面をデッキプレートにおける下方に突出した上記凸部の突出下面に密接させてなる耐火間仕切り壁において、デッキプレートの凹部と該間仕切り板の上端面とで囲まれた空間部によって形成された開口部を熱膨脹性耐火シートによって密閉していることを特徴とする。
【００１４】
請求項４に係る発明は、耐火間仕切り壁の施工方法であって、下面をデッキプレートにより凹凸面に形成したコンクリート製の天井を有する建物内におけるこの天井下面と床面との間に耐火性を有する間仕切り板を配設して耐火間仕切り壁を形成したのち、天井下面と間仕切り板の上端面との少なくとも一方に、火災発生時に熱膨脹して上記天井下面と間仕切り板の上端面との間の空間部によって形成された開口部を閉塞する熱膨脹性耐火シート材を取り付けることを特徴とする。
【００１５】
このように構成した耐火間仕切り壁の施工方法において、請求項５に係る発明は、耐火性を有する間仕切り板を、その横幅方向をコンクリート製天井板の下面に一体に設けているデッキプレートの凹部と凸部との連続形成方向に向けた状態にしてその上端面をデッキプレートにおける下方に突出した上記凸部の突出下面に隙間なく密接させることにより、デッキプレートの凹部と該間仕切り板の上端面とで囲まれた空間部によってこの間仕切り板によって区画された室内空間同士を連通させる開口部を形成し、この開口部を形成した上記デッキプレートの凹部の内面とデッキプレートの上端面とのいずれか一方に熱膨脹性耐火シート材を取り付けることを特徴とする。
【発明の効果】
【００１８】
請求項１に係る発明によれば、下面をデッキプレートによる凹凸面に形成したコンクリート製の天井を有する建物内を、耐火性を有する間仕切り板によって区画してなる耐火間仕切り壁において、上記デッキプレートの下面とこの下面に対向している間仕切り板の上端面との少なくとも一方に、火災発生時に熱膨脹して、上記デッキプレートの下面と間仕切り板の上端面との間の空間部によって形成された開口部を閉塞する熱膨脹性耐火シート材を取り付けているので、耐火間仕切り壁の構造が簡単で安価に施工できるのは勿論、常態においては天井下面と間仕切り板上端面との間によって形成されている開口部は、熱膨脹性耐火シートによって閉塞されることなく、間仕切り板によって区画された室内空間同士をこの開口部を通じて連通させているので、この開口部によって換気作用を奏することができるものであり、また、火災発生時には、室内の高温度による加熱によって熱膨脹性耐火シートが膨脹して上記開口部を隙間なく閉塞する発泡耐火層を形成し、この発泡耐火層によって火炎や煙等が開口部を通じて隣接する室内側に回り込むのを防止することができ、建築物の延焼を防ぐことができる。
【００１９】
さらに、請求項２に係る発明によれば、上記請求項１に記載の耐火間仕切り板において、耐火性を有する間仕切り板を、その横幅方向をコンクリート製の天井下面に一体に設けているデッキプレートの凹部と凸部との連続形成方向に向け、且つ、その上端面をデッキプレートにおける下方に突出した上記凸部の突出下面に密接させた状態に配設しているので、デッキプレートにおける複数の凹部の開口下端を間仕切り板の上端面によって閉止してこれらの凹部と間仕切り板の上端面とによって凹部と同一断面形状の筒状の開口部を複数箇所に形成することができ、これらの各開口部における凹部の内面やこの凹部の開口下端を閉止している間仕切り板の上端面部分、或いは、開口部の内周面に熱膨脹性耐火シートを取り付けた簡単な構造によって、火災発生時における該熱膨脹性耐火シートの膨脹により開口部を確実に閉塞することができる一方、常態においてはこれらの開口部によって上述したように、隣接する室内空間の換気作用を行うことができる。
【００２０】
請求項３に係る発明によれば、上記デッキプレートの凹部と該間仕切り板の上端面とで囲まれた空間部によって形成された開口部を熱膨脹性耐火シートによって密閉しているので、開口部による換気作用を行わせることができないが、火災発生時には、室内の高温度による加熱によって上記熱膨脹性耐火シートが膨脹して開口部内を隙間なく閉塞する発泡耐火層を形成し、この発泡耐火層によって火炎や煙等が開口部を通じて隣接する室内側に回り込むのを防止することができ、建築物の延焼を防ぐことができる。
【００２３】
請求項４に係る発明は、上記耐火性間仕切り壁の施工方法であって、下面をデッキプレートにより凹凸面に形成したコンクリート製の天井を有する建物内におけるこの天井下面と床面との間に耐火性を有する間仕切り板を配設して耐火間仕切り壁を形成したのち、天井下面と間仕切り板の上端面との少なくとも一方に、火災発生時に熱膨脹して上記天井下面と間仕切り板の上端面との間の空間部によって形成された開口部を閉塞する熱膨脹性耐火シート材を取り付けるので、常態においては天井下面と間仕切り板上端面との間によって形成されている開口部によって間仕切り板で仕切られた室内空間同士の換気が可能であり、火災発生時には、熱膨脹性耐火シートの膨脹によって開口部を閉塞して類焼を防止することができる耐火性間仕切り壁を容易に施工することができる。
【００２４】
さらに、請求項５に係る発明によれば、耐火性を有する間仕切り板を、その横幅方向をコンクリート製の天井下面に一体に設けているデッキプレートの凹部と凸部との連続形成方向に向けた状態にしてその上端面をデッキプレートにおける下方に突出した上記凸部の突出下面に隙間なく密接させることにより、デッキプレートの凹部と該間仕切り板の上端面とで囲まれた空間部によってこの間仕切り板によって区画された室内空間同士を連通させる開口部を形成するので、デッキプレートの凸部の下方に隙間や空間部を形成することなく、凹部とこの凹部に対向する間仕切り板の上端面とによって間仕切り板で仕切られた隣接する室内空間同士を連通させる該凹部と同一断面形状の筒状の開口部を複数箇所に形成することができるのは勿論、この凹部の内面や該凹部に対向する間仕切り板の上端面部分、或いは、開口部の内周面に対する熱膨脹性耐火シートの取り付け作業が確実且つ簡単に行え、火災発生時には、熱膨脹性耐火シートの膨脹によって開口部を全面的に隙間なく閉塞して類焼を防止することができる耐火性間仕切り壁を安価に且つ能率よく施工することができる。
【図面の簡単な説明】
【００２７】
【図１】本発明耐火間仕切り壁の正面図。
【図２】その要部の拡大縦断側面図。
【図３】熱膨脹性耐火シートの熱膨脹により開口部が閉塞した状態の正面図。
【図４】その要部の拡大縦断側面図。
【図５】間仕切り板を配設した状態の正面図。
【図６】本発明の別な実施形態を示す要部の縦断側面図。
【発明を実施するための形態】
【００２８】
次に、本発明の具体的な実施の形態を図面について説明すると、図１、図２において、建物の天井１は耐火コンクリート製であって、その下面に金属製のデッキプレート1aを一体に設けてあり、この天井下面を形成しているデッキプレート1aと床２との対向面間に耐火性を有する間仕切り板３を配設してこの間仕切り板３により建物内を複数（図においては２つ）の室内空間Ｂ、Ｃに区画してなる耐火間仕切り壁Ａを構成している。
【００２９】
上記デッキプレート1aは、断面等脚台形状に屈曲形成された凹部1a1 と凸部1a2 とを幅方向に波形状に連続させてなり、これらの凹凸部1a1 、1a2 は全長に亘って真っ直ぐな凹凸条に形成されている。このデッキプレート1a上に鉄筋（図示せず）を配したのち、コンクリートを打設することによって上面が平坦な上記天井１を形成している。また、床２も耐火コンクリート製であって、その床面は平坦面に形成されている。なお、デッキプレート1aの凹凸部1a1 、1a2 の断面形状は、等脚台形状に限定されることなく、全ての凹部1a1 と凸部1a2 とを同一大きさ、同一形状に形成しておけばよく、要するに、下方に突出している全ての凸部1a2 の突出高さを同一にしてその突出下面、即ち、頂面を水平方向に平坦な面に形成しておけばよい。
【００３０】
建物内を仕切る上記耐火性を有する間仕切り板３（以下、単に間仕切り板とする）は、石膏ボードや珪酸カルシウム板等の耐火性を有する一定厚みの板材からなり、この間仕切り板３を建物内における仕切りたい床面上に、その横幅方向を天井下面を形成しているデッキプレート1aの凹凸部形成方向に向けた状態にして設置し、その下端面を床２の平滑な面上に隙間なく固定すると共に、上端面を上記天井１の下面を形成しているデッキプレート1aにおける下方に突出した凸部1a2 の下面に隙間なく密接させた状態にして固定している。なお、間仕切り板３の縦幅（高さ）が天井下面と床面との対向面間の高さよりも短い場合には、その上端面を直接、デッキプレート1aの凸部下面に密接させることなく、該上端面に耐火性を有するスペーサ部材（図示せず）を固着しておき、このスペーサ部材の上端面を該上端面に対向するデッキプレート1aにおける凸部下面に密接させた状態にして固定すればよい。また、一定の横幅を有する間仕切り板３を複数枚（図示せず）、横幅方向に隙間なく接続させることによって耐火間仕切り壁Ａを構成している。
【００３１】
このように、天井１の下面を形成しているデッキプレート1aの凸部下面に間仕切り板３の上端面を隙間なく密接させると、この間仕切り板３の上端面に対向するデッキプレート1aにおける全ての凹部1a1 の開口下端が間仕切り板３の上端面によって閉止されて各凹部1a1 の内面と間仕切り板３の上端面とによって囲まれた空間部を凹部1a1 と同一断面形状の筒状の開口部４に形成してあり、これらの開口部４によってこの間仕切り板３で仕切られた室内空間Ｂ、Ｃ間を連通させている。
【００３２】
さらに、全ての開口部４内に、火災が発生した時に熱膨脹して開口部４を閉塞する熱膨脹性耐火シート５を取り付けている。各開口部４におけるこの熱膨脹性耐火シート５の取付位置は、凹部1a1 の内面であってもこの内面に対向する間仕切り板３の上端面であっても、或いはこれらの凹部1a1 の内面から間仕切り板３の上端面とに亘って、即ち、開口部４の内周面であってもよいが、いずれにしても熱膨脹性耐火シート５が熱膨脹した際に、開口部４が全面的に閉塞されるように、熱膨脹性耐火シート５の取付長さや積層厚み、幅等による取付量を設定しておく。
【００３３】
熱膨脹性耐火シート５としては、加熱によって膨脹して難燃性を有し、且つ、火炎等によって破壊し難い発泡耐火層5'を生成する発泡性耐火形成材が使用される。このような発泡性耐火形成材としては、特に限定されず、例えば、エポキシ樹脂、リン化合物、中和処理された熱膨張性黒鉛、及び無機充填材を含有する樹脂組成物（Ａ）、熱可塑性樹脂及び／又はゴム物質、リン化合物、中和処理された熱膨張性黒鉛、及び無機充填材を含有する樹脂組成物（Ｂ）が挙げられる。
【００３４】
先ず、樹脂組成物（Ａ）について説明する。エポキシ樹脂としては、特に限定されないが、基本的にはエポキシ基をもつモノマーと硬化剤とを反応させることにより得られる。エポキシ樹脂の硬化方法は、特に限定されず、公知の方法によって行うことができる。エポキシ基をもつモノマーとしては、例えば、２官能のグリシジルエーテル型、グリシジルエステル型、多官能のグリシジルエーテル型等のモノマーが用いられる。
【００３５】
２官能のグリシジルエーテル型のモノマーとしては、例えば、ポリエチレングリコール型、ポリプロピレングリコール型、ネオペンチルグリコール型、１，６−ヘキサンジオール型、トリメチロールプロパン型、プロピレンオキサイド−ビスフェノールＡ型、水添ビスフェノールＡ型等のモノマーが用いられる。グリシジルエーテル型のモノマーとしては、例えば、ヘキサヒドロ無水フタル酸型、テトラヒドロ無水フタル酸型、ダイマー酸型、ｐ−オキシ安息香酸型等のモノマーが用いられる。多官能のグリシジルエーテル型のモノマーとしては、例えば、フェノールノボラック型、オルソクレゾールノボラック型、ＤＰＰノボラック型、ジシクロペンタジエン・フェノール型等のモノマーが用いられる。これらのエポキシ基をもつモノマーは単独で用いられてもよく、２種以上が併用されてもよい。
【００３６】
上記硬化剤としては、重付加型又は触媒型のものが用いられる。重付加型の硬化剤としては、例えば、ポリアミン、酸無水物、ポリフェノール、ポリメルカプタン等が用いられる。触媒型の硬化剤としては、例えば、三級アミン、イミダゾール類、ルイス酸、ルイス塩基等が用いられる。エポキシ樹脂は、加熱時に形成された炭化層（燃焼残渣）が発泡耐火層として機能する上に、架橋構造をとるため熱膨張後の形状保全性に優れている。
【００３７】
リン化合物としては特に限定されず、例えば、赤リンや；トリフェニルホスフェート、トリクレジルホスフェート、トリキシレニルホスフェート、クレジルジフェニルホスフェート、キシレニルジフェニルホスフェート等の各種リン酸エステル；リン酸ナトリウム、リン酸カリウム、リン酸マグネシウム等のリン酸金属塩；ポリリン酸アンモニウム類；以下に示す化学式（化１）で示される化合物等が用いられる。これらのうち、耐火性の観点から、赤リン、ポリリン酸アンモニウム類、及び、化学式（化１）で示される化合物が好ましく、性能、安全性、費用等の点においてポリリン酸アンモニウム類がより好ましい。
【００３８】
【化１】
0005530210.tif 000002
【００３９】
式中、Ｒ1及びＲ3は、水素、炭素数１〜１６の直鎖状もしくは分岐状のアルキル基、又は炭素数６〜１６のアリール基を示す。Ｒ2は、水酸基、炭素数１〜１６の直鎖状若しくは分岐状のアルキル基、炭素数１〜１６の直鎖状若しくは分岐状のアルコキシル基、炭素数６〜１６のアリール基、又は、炭素数６〜１６のアリールオキシ基を示す。
【００４０】
赤リンは少量の添加で難燃効果を向上する。赤リンとしては、市販の赤リンを用いることもできるが、耐湿性、混錬時に自然発火しない等の安全性の点から、赤リン粒子の表面を樹脂でコーティングしたもの等が好適に用いられる。
【００４１】
ポリリン酸アンモニウム類としては、特に限定されず、例えば、ポリリン酸アンモニウム、メラミン変性ポリリン酸アンモニウム等が挙げられるが、取扱性等の点からポリリン酸アンモニウムが好適に用いられる。市販品としては、例えば、クラリアント社製「ＥＸＯＬＩＴ ＡＰ４２２」、「ＥＸＯＬＩＴ ＡＰ４６２」、住友化学工業社製「スミセーフＰ」、チッソ社製「テラージュＣ６０」、「テラージュＣ７０」、「テラージュＣ８０」等が挙げられる。
【００４２】
上記化学式（１）で表される化合物としては、特に限定されず、例えば、メチルホスホン酸、メチルホスホン酸ジメチル、メチルホスホン酸ジエチル、エチルホスホン酸、プロピルホスホン酸、ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホネート、ジメチルホスフィン酸、メチルニチルホスフィン酸、メチルプロピルホスフィン酸、ジエチルホスフィン酸、ジオクチルホスフィン酸、フェニルホスフィン酸、ジエチルフェニルホスフィジ酸、ジフェニルホスフィン酸、ビス(４−メトキシフェニル)ホスフィン酸等が挙げられる。なかでも、ｔ−ブチルホスホン酸は、高価ではあるが、高難燃性の点において好ましい。上記リン化合物は、単独で用いても、２種以上を併用してもよい。
【００４３】
上記熱膨張性黒鉛は、天然鱗状グラファイト、熱分解グラファイト、キッシュグラファイト等の粉末を、濃硫酸、硝酸、セレン酸等の無機酸と、濃硝酸、過塩素酸、過塩素酸塩、過マンガン酸塩、重クロム酸塩、過酸化水素等の強酸化剤とで処理することにより生成するグラファイト層間化合物であり、炭素の層状構造を維持したままの結晶化合物である。上記のように酸処理された熱膨張性黒鉛は、更に、アンモニア、脂肪族低級アミン、アルカリ金属化合物、アルカリ土類金属化合物等で中和することによって、中和処理された熱膨張性黒鉛とする。
【００４４】
上記脂肪族低級アミンとしては、特に限定されず、例えば、モノメチルアミン、ジメチルアミン、トリメチルアミン、エチルアミン、プロピルアミン、ブチルアミン等が挙げられる。上記アルカリ金属化合物及びアルカリ土類金属化合物としては、特に限定されず、例えば、カリウム、ナトリウム、カルシウム、バリウム、マグネシウム等の水酸化物、酸化物、炭酸塩、硫酸塩、有機酸塩等が挙げられる。
【００４５】
上記中和処理された熱膨張性黒鉛の粒度は、２０〜２００メッシュが好ましい。粒度が２００メッシュより小さくなると、黒鉛の膨張度が小さく、所定の発泡耐火層が得られず、粒度が２０メッシュより大きくなると、黒鉛の膨張度が大きいという利点はあるが、後述の樹脂分と混練する際に分散性が悪くなり、物性の低下が避けられない。中和処理された熱膨張性黒鉛の市販品としては、例えば、東ソー社製「フレームカットＧＲＥＰ−ＥＧ」、ＵＣＡＲ Ｃａｒｂｏｎ社製「ＧＲＡＦＧＵＡＲＤ」等が挙げられる。
【００４６】
上記無機充填剤としては特に限定されず、例えば、アルミナ、酸化亜鉛、酸化チタン、酸化カルシウム、酸化マグネシウム、酸化鉄、酸化錫、酸化アンチモン、フェライト類等の金属酸化物；水酸化カルシウム、水酸化マグネシウム、水酸化アルミニウム、ハイドロタルサイト等の含水無機物；塩基性炭酸マグネシウム、炭酸カルシウム、炭酸マグネシウム、炭酸亜鉛、炭酸ストロンチウム、炭酸バリウム等の金属炭酸塩；硫酸カルシウム、石膏繊維、ケイ酸カルシウム等のカルシウム塩；シリカ、珪藻土、ドーソナイト、硫酸バリウム、タルク、クレー、マイカ、モンモリロナイト、ベントナイト、活性白土、セピオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム「ＭＯＳ」（商品名）、チタン酸ジルコン酸鉛、アルミニウムボレート、硫化モリブデン、炭化ケイ素、ステンレス繊維、ホウ酸亜鉛、各種磁性粉、スラグ繊維、フライアッシュ等が挙げられる。
【００４７】
上記無機充填剤は、単独で用いても、２種以上を併用してもよい。上記無機充填剤のうち、特に含水無機物と金属炭酸塩の併用が好ましい。含水無機物と金属炭酸塩は、骨材的な働きをするところから、燃焼残渣の強度向上や熱容量の増大に寄与するものと考えられる。
【００４８】
上記水酸化マグネシウム、水酸化アルミニウム等の含水無機物は、加熱時の脱水反応によって生成した水のために吸熱が起こり、温度上昇が低減されて高い耐熱性が得られる点、及び、加熱残渣として酸化物が残存し、これが骨材となって働くことで残渣強度が向上する点で特に好ましい。水酸化マグネシウムと水酸化アルミニウムは、脱水効果を発揮する温度領域が異なるため、併用すると脱水効果を発揮する温度領域が広がり、より効果的な温度上昇抑制効果が得られることから、併用することが好ましい。
【００４９】
上記炭酸カルシウム、炭酸亜鉛等の金属炭酸塩は、上記リン化合物との反応で膨張を促すと考えられ、特に、リン化合物として、ポリリン酸アンモニウムを使用した場合に、高い膨張効果が得られる。また、有効な骨材として働き、燃焼後に形状保持性の高い残渣を形成する。
【００５０】
上記無機充填剤の粒径としては、０．５〜１００μｍが好ましく、より好ましくは１〜５０μｍである。そして、この無機充填剤は、添加量が少ないときは、分散性が性能を大きく左右するため粒径の小さいものが好ましいが、０．５μｍ未満になると二次凝集が起こり、分散性が悪くなる。上記無機充填剤の添加量が多いときは、高充填が進むにつれて、樹脂組成物の粘度が高くなり成形性が低下するが、粒径を大きくすることで樹脂組成物の粘度を低下させることができる点から、粒径の大きいものが好ましい。また、粒径が１００μｍを超えると、樹脂組成物の力学的物性が低下する。
【００５１】
また、上記無機充填剤は、粒径の大きいものと粒径の小さいものを組み合わせて使用することがより好ましく、組み合わせて用いることによって、発泡性耐火形成材７の力学的性能を維持したまま、高充填化することが可能となる。無機充填剤としては、例えば、水酸化アルミニウムである粒径１μｍの「ハイジライトＨ−４２Ｍ」（昭和電工社製）、粒径１８μｍの「ハイジライトＨ−３１」（昭和電工社製）、及び、炭酸カルシウムである粒径１．８μｍの「ホワイトンＳＢ赤」（白石カルシウム社製）、粒径８μｍの「ＢＦ３００」（備北粉化工社製）等が挙げられる。
【００５２】
上記樹脂組成物（Ａ）において、リン化合物の配合量は、エポキシ樹脂１００重量部に対して５０〜１５０重量部が好ましい。配合量が、５０重量部未満になると燃焼残渣に十分な形状保持性が得られず、多くなると機械的物性の低下が大きくなり、使用に耐えられなくなる。
【００５３】
上記樹脂組成物（Ａ）において、中和処理された熱膨張性黒鉛の配合量は、エポキシ樹脂１００重量部に対して１５〜１００重量部が好ましい。配合量が、１５重量部未満では、十分な厚さの発泡耐火層が形成されないため耐火性能が低下し、１００重量部を超えると、機械的強度の低下が大きく、使用に耐えられなくなる。
【００５４】
上記樹脂組成物（Ａ）において、無機充填剤の配合量は、エポキシ樹脂１００重量部に対して３０〜５００重量部が好ましい。配合量が、３０重量部未満では、熱容量の低下に伴い十分な耐火性が得られず、５００重量部を超えると、機械的強度の低下が大きく、使用に耐えられなくなる。
【００５５】
上記樹脂組成物（Ｂ）としては、熱可塑性樹脂及び／又はゴム物質、リン化合物、中和処理された熱膨張性黒鉛並びに無機充填剤を含有するものが用いられる。熱可塑性樹脂及び／又はゴム物質としては特に限定されず、例えば、ポリプロピレン系樹脂、ポリエチレン系樹脂、ポリ（１−）ブテン系樹脂、ポリペンテン系樹脂等のポリオレフィン系樹脂；ポリスチレン系樹脂、アクリロニトリル−ブタジエン−スチレン系樹脂、ポリカーボネート系樹脂、ポリフェニレンエーテル系樹脂、アクリル系樹脂、ポリアミド系樹脂、ポリ塩化ビニル系樹脂、フェノール系樹脂、ポリウレタン系樹脂、ポリブテン、ポリクロロプレン、ポリブタジエン、ポリイソブチレン、ブチルゴム、ニトリルゴム、水添石油樹脂等が挙げられる。
【００５６】
上記熱可塑性樹脂及び／又はゴム物質は、単独で用いられてもよく、２種以上が併用されてもよい。また、熱可塑性樹脂及び／又はゴム物質の溶融粘度、柔軟性、粘着性等を調整するため、２種以上をブレンドしたものをベース樹脂として使用してもよい。
【００５７】
上記熱可塑性樹脂及び／又はゴム物質には、性能を阻害しない範囲で、架橋や変性が施されてもよい。熱可塑性樹脂及び／又はゴム物質の架橋や変性を行う時期については特に限定されず、予め架橋、変性した熱可塑性樹脂及び／又はゴム物質を用いてもよく、後述のリン化合物や無機充填剤等の他の成分を配合する際に同時に架橋や変性してもよい。また、熱可塑性樹脂及び／又はゴム物質に他の成分を配合した後に架橋や変性してもよく、この架橋や変性は、いずれの段階で行ってもよい。
【００５８】
上記熱可塑性樹脂及び／又はゴム物質の架橋方法については特に限定されず、通常行われる架橋方法、例えば、各種架橋剤、過酸化物等を使用する架橋方法、電子線照射による架橋方法等が挙げられる。上記樹脂組成物（Ｂ）で用いられるリン化合物、中和処理された熱膨張性黒鉛及び無機充填剤は、上記樹脂組成物（Ａ）で用いられるものと同様である。
【００５９】
上記樹脂組成物（Ｂ）において、リン化合物と中和処理された熱膨張性黒鉛の配合量（両者の合計量）は、熱可塑性樹脂及び／又はゴム物質１００重量部に対して２０〜５００重量部が好ましい。両者の合計量が、２０重量部未満になると十分な熱膨張性が得られず、５００重量部を超えると均一な分散が困難となるため、均一な厚さに成形することが困難となる。
【００６０】
また、リン化合物と中和処理された熱膨張性黒鉛との重量比（熱膨張性黒鉛／リン化合物）は、０．０１〜９が好ましい。熱膨張性黒鉛の比率が多くなると、燃焼時に膨張した黒鉛が飛散して十分な発泡耐火層が形成され難くなり、リン化合物の比率が多くなると十分な発泡耐火層が形成されなくなるため、十分な断熱性が得られなくなる。
【００６１】
上記樹脂組成物（Ｂ）において、無機充填剤の配合量は、熱可塑性樹脂及び／又はゴム物質１００重量部に対して５０〜５００重量部が好ましい。配合量が、５０重量部未満になると十分な耐火性が得られず、５００重量部を超えると機械的強度が低下する。この樹脂組成物（Ｂ）に粘着性が不足する場合は、例えば、上記熱可塑性樹脂及び／又はゴム物質に粘着付与剤を添加することにより、粘着性を付与することができる。粘着付与剤としては特に限定されず、例えば、粘着付与樹脂、可塑剤、油脂類、高分子低重合物等が挙げられる。
【００６２】
上記樹脂組成物（Ａ）及び（Ｂ）には、その物性を損なわない範囲で、難燃剤、酸化防止剤、金属害防止剤、帯電防止剤、安定剤、架橋剤、滑剤、軟化剤、顔料、粘着付与樹脂等が添加されてもよい。また、樹脂組成物（Ａ）及び（Ｂ）は、上記各成分を、例えば、押出機、ニーダーミキサー、二本ロール、バンバリーミキサー等、公知の混練装置を用いて溶融混練することにより得ることができる。これらの樹脂組成物は、公知の方法で成形することにより、熱膨脹性耐火シート５とすることができる。
【００６３】
この熱膨脹性耐火シート５の加熱発泡による体積膨脹率は２〜50倍であって、厚みは0.2mm 〜10mmに形成されていることが好ましく、間仕切り板３の厚みに略等しい幅でもって所定長さに切断されたシート片を複数枚、上記各凹部1a1 の内面、或いは、この凹部1a1
の開口下端を閉止している間仕切り板３の上端面、又は、これらの凹部1a1 と間仕切り板３の上端面とによって形成された開口部４の内周面に、積層状態にして取り付けて、この積層した熱膨脹性耐火シート５が熱膨脹した際に、開口部４を隙間なく閉止できるようにその取り付けた熱膨脹性耐火シート５の体積を設定している。なお、開口部４等に対する熱膨脹性耐火シート５を取り付けは接着することによって行われる。熱膨脹性耐火シート５の加熱発泡による体積膨張率とは、熱膨脹性耐火シート５が膨脹して形成される発泡耐火層5'の体積を、膨脹前の熱膨脹性耐火シート５の体積で除した値をいう。
【００６４】
建物内に上記耐火間仕切り壁Ａを施工するには、上述したように、この耐火間仕切り壁Ａにより建物内を仕切りたい位置における床面上に、間仕切り板３を図５に示すように、その横幅方向を天井下面のデッキプレート1aにおける凹凸部1a1 、1a2 の連続形成方向に向けた状態にして設置し、その下端面を床面上に隙間なく固定すると共にその上端面を、天井１の下面を形成しているデッキプレート1aにおける下方に突出した凸部1a2 の下面に隙間なく密接させ状態にして固定し、この間仕切り板３を複数枚、互いにその対向側端面同士を隙間なく接続させることによって耐火間仕切り壁Ａを形成する。
【００６５】
さらに、間仕切り板３の上端面と上記天井下面を形成しているデッキプレート1aにおける凹部1a1 との対向面間の空間部によって形成された開口部４の内周面に、火災発生時に熱膨脹してこの開口部４を閉塞する上記熱膨脹性耐火シート５を取り付けることによって施工を完了するものである。
【００６６】
この際、熱膨脹性耐火シート５は開口部４の内周面全面に取り付けてもよく、或いは、開口部４を形成している凹部1a1 の内面とこの凹部1a1 に臨ませているデッキプレート1aの上端面とのいずれか一方に熱膨脹性耐火シート５を層状に取り付けてもよい。さらに、熱膨脹性耐火シート５の取付作業は、建物内の耐火間仕切り壁施工位置に、一枚の間仕切り板３が配設される毎に、この間仕切り板３の上端面と天井下面を形成しているデッキプレート1aの凹部1a1 とで形成した開口部４に行ってもよく、或いは、耐火間仕切り壁Ａの施工完了後に、全ての開口部４に行ってもよい。
【００６７】
このように構成した耐火間仕切り壁Ａによれば、常態においては、この耐火間仕切り壁Ａによって仕切っている室内空間Ｂ、Ｃ間が、天井下面のデッキプレート1aにおける凹部1a1 とこの凹部1a1 の開口下端を閉止している間仕切り板３の上端面とで形成した開口部４によって連通してあり、この開口部４が換気口の機能を果して隣接する室内空間Ｂ、Ｃ間の換気を行っている。
【００６８】
また、一方の室内空間Ｂ側に火災が発生すると、天井下面と間仕切り板３の上端面間に設けている上記全ての開口部４内の熱膨脹性耐火シート５が加熱されて発泡、膨脹し、図３、図４に示すように、開口部４内に隙間なく充満して開口部４を全面的に閉塞した発泡耐火層5'を形成し、この発泡耐火層5'によって火炎や煙が隣接する他方の室内空間Ａに侵入するのを阻止して類焼を防止する。
【００６９】
なお、以上の実施の形態においては、天井１の下面を形成しているデッキプレート1aの凹部1a1 と、間仕切り板３の上端面とで囲まれた空間部によって形成された開口部４の内周面における凹部1a1 の内面、或いは、この凹部1a1 に臨ませている間仕切り板３の上端面に熱膨脹性耐火シート５を取り付けているが、図６に示すように、デッキプレート1aの凹部1a1 と同大、同形に形成した熱膨脹性耐火シート5Aをデッキプレート1aの凹部1a1 と間仕切り板３の上端面とで囲まれた空間部によって形成されている開口部４内に挿入してその外周端を開口部４の内周面に貼着しておいてもよい。
【００７０】
このように構成した耐火間仕切り壁Ａによれば、熱膨脹性耐火シート5Aによって開口部４が閉止された状態となって換気作用を奏することができないが、火災が発生すると、この熱膨脹性耐火シート5Aが加熱されて発泡、膨脹し、開口部４内に隙間なく充満して開口部４を全面的に閉塞した発泡耐火層を形成することができる。
【符号の説明】
【００８２】
Ａ  耐火間仕切り壁
１  天井
1a  デッキプレート
1a1 デッキプレートの凹部
1a2 デッキプレートの凸部
２  床
３  間仕切り板
４  開口部
５  熱膨脹性耐火シート
5'  発泡耐火層
【図１】
0005530210.tif 000003
【図２】
0005530210.tif 000004
【図３】
0005530210.tif 000005
【図４】
0005530210.tif 000006
【図５】
0005530210.tif 000007
【図６】
0005530210.tif 000008